(57)【要約】  本発明は、２つのコーティング層の間に位置しているプラスター製のコアを有しているプラスターに基づいているボードに関し、ここで、熱可塑性ポリマーの繊維を含有しているテキスタイルが、コーティング層のうちの少なくとも１つを構成しており、かつ／又は、このテキスタイルが、コアを構成しているプラスターに埋め込まれている。【選択図】なし【特許請求の範囲】
【請求項１】
２つのコーティング層の間に配置されているプラスター製のコアを有している、プラスターに基づいているボードであって、熱可塑性ポリマー繊維を含有しているテキスタイルを有しており、前記テキスタイルが、１又は複数の前記コーティング層を構成しており、かつ／又はプラスター製の前記コアに埋め込まれていることを特徴とする、ボード。
【請求項２】
前記テキスタイルが、不織布又はファブリックであることを特徴とする、請求項１に記載のボード。
【請求項３】
前記テキスタイルが、少なくとも１つの熱可塑性ポリマーから構成されている少なくとも７０重量％の繊維を含有していることを特徴とする、請求項１又は２に記載のボード。
【請求項４】
前記熱可塑性ポリマーが、ポリオレフィン、ポリアミド、アクリロニトリルのホモポリマー及びコポリマー、ポリイミド、ポリエステル、ポリ（乳酸）、ポリヒドロキシアルカノエート、ビニルポリマー、エチレン及びビニル化合物のコポリマー、（メタ）アクリル酸ポリマー、アルキル（メタ）アクリレートポリマー、ポリカプロラクトン、ポリスチレン、スチレン及び無水物のポリマー、オレフィン及びフッ素化モノマーのコポリマー、ポリカーボネート、ポリケトン、ポリエーテルケトン、ポリエーテルスルフォン、ポリイミド、並びに直鎖ポリウレタンから選ばれることを特徴とする、請求項１〜３のいずれか一項に記載のボード。
【請求項５】
前記熱可塑性ポリマーが、ポリプロピレン、（メタ）アクリル酸又は（メタ）アクリレートポリマー、ポリ（乳酸）、ポリヒドロキシアルカノエート、ＰＥＴ，ＰＢＴ、及びポリエチレンナフタレートから選ばれることを特徴とする、請求項４に記載のボード。
【請求項６】
前記熱可塑性ポリマーが、ポリプロピレン、（メタ）アクリル酸若しくは（メタ）アクリレートポリマー、又はＰＥＴであることを特徴とする、請求項５に記載のボード。
【請求項７】
前記テキスタイルが、少なくとも２つの異なる熱可塑性ポリマー繊維の混合物、特には、ポリプロピレン繊維及び（メタ）アクリル酸若しくは（メタ）アクリレートポリマー繊維の混合物、又は、ポリプロピレン繊維及びＰＥＴ繊維の混合物を含有していることを特徴とする、請求項１〜６のいずれか一項に記載のボード。
【請求項８】
ポリプロピレン繊維の量が、熱可塑性ポリマー繊維の合計重量の１０〜９０％、好ましくは５０％以上、有利には７０％以上であることを特徴とする、請求項７に記載のボード。
【請求項９】
前記繊維が、１ｄｔｅｘ〜２５ｄｔｅｘ、好ましくは３ｄｔｅｘ〜１５ｄｔｅｘ、有利には５ｄｔｅｘ〜１２ｄｔｅｘの範囲の線密度を示すことを特徴とする、請求項１〜８のいずれか一項に記載のボード。
【請求項１０】
前記繊維が、切断されており、かつ、それらの長さが、０．５ｃｍ〜１５ｃｍ、好ましくは１ｃｍ〜１０ｃｍ、有利には２ｃｍ〜８ｃｍの範囲であることを特徴とする、請求項１〜９のいずれか一項に記載のボード。
【請求項１１】
前記熱可塑性ポリマー繊維が、単純な又はマルチローブの断面を有していることを特徴とする、請求項１〜１０のいずれか一項に記載のボード。
【請求項１２】
前記テキスタイルが、非熱可塑性ポリマー繊維又はガラス繊維に基づいている３０重量％以下の繊維を有していることができることを特徴とする、請求項１〜１１のいずれか一項に記載のボード。
【請求項１３】
前記テキスタイルが、水性バインダによって一体にされており、この水性バインダが、オレフィン及びビニルアセテートのコポリマー、ビニルアセテート及び（メタ）アクリル酸若しくはアクリレートのコポリマー、（メタ）アクリレート及びビニルアセテート以外のモノマーのコポリマー、（メタ）アクリル酸若しくはアクリレートのホモポリマー、ビニルアセテート、オレフィン、及びビニルエステルモノマーのターポリマー、並びに、アクリロニトリルポリマーから選択される少なくとも１つのポリマーを含有していることを特徴とする、請求項１２に記載のボード。
【請求項１４】
前記テキスタイルが、５０〜８００ｇ／ｍ２、好ましくは６０〜５００ｇ／ｍ２、有利には８０〜３００ｇ／ｍ２の範囲の単位面積当たりの重量を示すことを特徴とする、請求項１〜１３のいずれか一項に記載のボード。
【請求項１５】
６ｍｍ〜２５ｍｍの範囲の厚み、好ましくはおよそ１２．５ｍｍである厚みを有していることを特徴とする、請求項１〜１４のいずれか一項に記載のボード。
【発明の詳細な説明】
【技術分野】
【０００１】
本発明は、音響特性を付与されている、プラスターに基づいているボードに関する。そのようなボードは、特に、壁、天井又は床覆い、及び仕切壁を製造するために使用することができる。
【背景技術】
【０００２】
プラスターに基づいているボードは、一般に、複合ボードであり、紙又はボール紙製の２つのコーティング層の間に位置しているプラスター製のコアを有している。これらのボードは、力の規格に適合する機械特性、特には、荷重下におけるたわみへの良好な抵抗性を有している。
【０００３】
プラスターに基づいているボードそれ自体は、特別な音響性能レベルを示さない。これらの性能レベルを向上させることが所望されている場合に、上記のボードを、防音性材料、例えばガラス若しくはロックウール又はポリマーと組み合わせ、それによって、複合製品を形成することが知られている。この複合製品は、対象とする使用に応じて、プロファイル要素によって、接着性物質によって、ねじによって、又はダボによって、定位置に保持することができる。
【０００４】
最も一般的なプラスターに基づいているボードは、１２．５ｍｍの平均厚を有しており、かつ、一般に、「ＢＡ１３」の名称の下で販売されている。これらのボードは、およそ９ｋｇ／ｍ２の単位面積当たりの重量を示す。単位面積当たりのその重量を、その厚みを変更することなく、例えば１２ｋｇ／ｍ２にまで増加させることによって、ボードの音響性能レベルを向上させることができることが、確かに、良く知られている。しかしながら、これは、不可避的に、ボードにおけるプラスターの量の増加に反映される。
【０００５】
これが理由で、ボードのコストが比較的高い。
【０００６】
比較的高い単位面積当たりの重量を有しているボードの設置は、また、不利な点を提示する。重量における増加を理由として、このボードは、取り扱うのが比較的問題であり、かつ困難であり、また、ボードの密度が比較的高いという事実に起因して、ねじによって支持体への取り付けを行う場合に、それを貫通することが比較的困難である。これらの不利な点は、ボードを高いところに取り付けなければならない場合に、例えば天井に取り付けなければならない場合に、又は、仕切りを作らなければならない場合に、深刻となる。
【発明の概要】
【発明が解決しようとする課題】
【０００７】
本発明の目的は、良好な機械的特性を保持しつつ、向上した音響特性を示す、プラスターに基づいているボードを提供することである。
【課題を解決するための手段】
【０００８】
この目的は、本発明に従って、プラスターに基づいているボードの紙又はボール紙製のコーティング層の少なくとも１つを、熱可塑性ポリマー繊維を含有しているテキスタイルで置き換えることによって、かつ／又は、上述のテキスタイルをプラスター製のコアに取り込むことによって、達成される。
【発明を実施するための形態】
【０００９】
このようにして、プラスターに基づいているボードが、熱可塑性ポリマーの繊維を含有しているテキスタイルを有しており、このテキスタイルが、プラスター製のコアの１又は複数のコーティング層を構成しており、かつ／又は、このテキスタイルが、コアを構成しているプラスターに埋め込まれている。
【００１０】
「テキスタイル」は、不織布、特には、ナップ若しくはマットの形態で存在している不織布、又はファブリックを意味しているものと理解される。
【００１１】
本発明に従ったテキスタイルは、少なくとも１つの熱可塑性ポリマーで構成されている少なくとも７０重量％の繊維を有している。
【００１２】
そのような熱可塑性ポリマーの例として言及することができるのは、ポリオレフィン、例えば、ポリエチレン、ポリプロピレン、ポリ（１−ブテン）、及びポチメチルペンテン；ホモポリマー又はコポリマーの形態のポリアミド、例えば、ナイロン（商標）６−６、６−９、６−１２、１０，１１，及び１２、並びにポリアミド−イミド；アクリロニトリルのホモポリマー及びコポリマー、特には、アクリロニトリル／スチレン、アクリロニトリル／メチルメタクリレート、アクリロニトリル／ブタジエン／スチレン、及び、アクリロニトリル／スチレン／アクリレート；ポリイミド；ポリエステル、例えばポリ（アルキレンテレフタレート）、特には、ポリエチレンテレフタレート（ＰＥＴ）及びポリブチレンテレフタレート（ＰＢＴ）、並びに、ポリ（アルキレンナフタレート）、特には、ポリエチレンナフタレート；ポリ（乳酸）；ポリヒドロキシアルカノエート；ビニルポリマー、例えば、ポリ（ビニルアルコール）、ポリ（ビニルアセテート）、ポリ（ビニルクロリド）、及びポリ（ビニルフルオリド）；エチレン及びビニル化合物のコポリマー、特には、エチレン及びビニルアセテート（ＥＶＡ）のコポリマー、並びに、エチレン及びビニルアルコール（ＥＶＡＬ）のコポリマー；（メタ）アクリル酸ポリマー、例えば、ポリ（（メタ）アクリル酸）並びにエチレン及び（メタ）アクリル酸のコポリマー；アルキル（メタ）アクリレートポリマー、特には、ポリメチルメタクリレート；ポリカプロラクトン；ポリスチレン；スチレン及び無水物、特には無水マレイン酸、のポリマー；オレフィン及びフッ素化モノマーのコポリマー、特には、ポリ（テトラフルオロエチレン）、ポリ（エチレン／テトラフルオロエチレン）、ペルフルオロエチレン／プロピレン、及びポリ（クロロトリフルオロエチレン）；ポリカーボネート；ポリケトン；ポリエーテルケトン；ポリエーテルスルフォン；ポリイミド；並びに、直鎖ポリウレタンである。ポリプロピレン、（メタ）アクリル酸又は（メタ）アクリレートポリマー、ポリ（乳酸）、ポリヒドロキシアルカノエート、ＰＥＴ，ＰＢＴ、及びポリエチレンナフタレートが、好ましい。ポリプロピレン、（メタ）アクリル酸又は（メタ）アクリレートポリマー、及びＰＥＴが、特に好ましい。
【００１３】
有利には、テキスタイルが、少なくとも２つの異なる熱可塑性ポリマー繊維、特には、ポリプロピレン繊維及び（メタ）アクリル酸若しくは（メタ）アクリレートポリマー繊維の混合物、又は、ポリプロピレン繊維及びＰＥＴ繊維の混合物を含んでいる。この場合には、ポリプロピレン繊維の量が、熱可塑性ポリマー繊維の合計重量の１０〜９０％であり、好ましくは、少なくとも５０％に等しく、有利には、少なくとも７０％に等しい。
【００１４】
熱可塑性ポリマー繊維は、モノフィラメント繊維、又はいくつかのモノフィラメントからなるマルチフィラメント繊維であってよい。繊維は、ファブリックの場合には連続的であり、かつ、不織布の場合には、連続的であってよく又は切断されていてよい。
【００１５】
これらの繊維は、一般に、１ｄｔｅｘ〜２５ｄｔｅｘ、好ましくは３ｄｔｅｘ〜１５ｄｔｅｘ、有利には５ｄｔｅｘ〜１２ｄｔｅｘの範囲の線密度を示す。切断された繊維の長さは、０．５ｃｍ〜１５ｃｍ、好ましくは１ｃｍ〜１０ｃｍ、有利には、２ｃｍ〜８ｃｍの範囲である。
【００１６】
熱可塑性ポリマー繊維は、単純な又はマルチローブ（ｍｕｌｔｉｌｏｂａｌ）の断面を有していてよく、有利には、三ローブ、四ローブ、又は五ローブの断面を有していてよい。ローブは、丸みを帯びた形状を示してよく、又は、鋭い端部を有していてよい。ローブの形状は複雑であってよく、例えば、Ｔ形状、又はＹ形状であってよく、かつ、それぞれのローブが、いくつかの枝分かれを示していてもよい。
【００１７】
マルチローブ繊維に関して、修飾比を定義することが知られており、これは、繊維の断面の外接円の直径（Ｒ）の、内接円の直径（ｒ）に対する比に対応している。この比Ｒ／ｒは、好ましくは、２と７の間であり、有利には、３と６の間である。
【００１８】
マルチローブ繊維は、有利には、ポリプロピレン、ＰＥＴ、又はナイロン（商標）繊維である。
【００１９】
そのようなマルチローブ繊維は、特には、欧州特許出願公開第０２０１８１２号明細書、及び欧州特許出願公開第２２７２９９９号明細書に記載されている。
【００２０】
テキスタイルは、３０重量％以下の、非熱可塑性ポリマーに基づいている繊維、特には非修飾セルロース繊維、例えば、コットン若しくは木質繊維、又は化学的に修飾されているセルロース繊維、例えば、ビスコース若しくはレイヨン繊維、を含有していてよい。繊維は、５μｍ〜３０μｍの範囲の直径を有している個々のフィラメントの形態で、複数のこれらのガラスフィラメントを有しているストランド（ベースストランド）の形態で、又は、いくつかのベースストランドの集合体（ロービング）の形態で提供される、ガラス繊維であってよい。ガラスストランドの線密度が、３０ｔｅｘから１５００ｔｅｘの範囲である。
【００２１】
テキスタイルが不織布である場合には、熱可塑性ポリマー繊維、及び随意に非熱可塑性ポリマー又はガラスに基づいている他の繊維を、慣用的に、例えば、機械処理によって、特には、ニードリングによって若しくは空気ジェットによって、又は、加熱処理によって、特には紡糸結合によって、一緒に結合させる。紡糸結合は、繊維が紡糸された又は押し出された直後に、加熱によって繊維を結合させることからなる。
【００２２】
機械的に又は熱的に結合されたテキスタイルを、水性バインダによって一体にすることが可能である。水性バインダは、オレフィンのコポリマー、例えばエチレン、プロピレン、ブチレン、又はイソブチレン及びビニルアセテートのコポリマー、ビニルアセテート及び（メタ）アクリル酸又は（メタ）アクリレートのコポリマー、（メタ）アクリレート及びビニルアセテート以外のモノマー、特にはスチレン、のコポリマー、（メタ）アクリル酸又はアクリレートのホモポリマー、ビニルアセテート、オレフィン及びビニルエステルモノマーのターポリマー、並びに、アクリロニトリルポリマー、特には、アクリロニトリル及び（メタ）アクリレートのコポリマー、特には、アクリロニトリル及びメチルメタクリレートのコポリマー、並びに、アクリロニトリル、ブタジエン、及びスチレンのターポリマーから選ばれる少なくとも１つのポリマーを含有している。（メタ）アクリレート及びスチレンのコポリマー、特には、ブチルアクリレート及びスチレンのコポリマーが、好ましい。
【００２３】
有利には、バインダの組成に加わるポリマーのガラス転移温度（Ｔｇ）が、ＩＳＯ規格１１３５７−１：２００９に従った示差走査熱量測定によって計測して、−５０℃〜＋８０℃、好ましくはー４０℃〜＋６０℃、有利には、−１０℃〜＋２５℃、さらには、０℃〜＋１０℃の範囲である。
【００２４】
テキスタイルへのバインダの適用は、当業者に知られている任意の手段によって、例えば、噴霧によって、含浸によって、又はコーティングによって行ってよい。
【００２５】
テキスタイルは、一般に、５０〜８００ｇ／ｍ２、好ましくは６０〜５００ｇ／ｍ２、有利には、８０〜３００ｇ／ｍ２の範囲の単位面積当たりの重量を示す。
【００２６】
テキスタイルは、機械的処理又は加熱処理によって一緒に結合されたいくつかの同一の又は異なるテキスタイルから構成されていてよく、かつ、これらのテキスタイルの集合体を、上述したような水性バインダによって、一体にしてよい。
【００２７】
ボードのコアは、焼石膏及び随意の添加物を含有しているプラスターに基づいている組成物から、取得される。
【００２８】
したがって、コアは、以下の添加物を、プラスターの１００重量部当たりの部で表現される以下の重量割合で、含有していてよい：
−  ０．１〜２５部、好ましくは最大で１５部の接着剤、これの役割は、コーティングが紙又はボール紙製である場合にプラスターとのコーティングの接着を向上させることである、
−  ０．００１〜１０部の硬化促進剤、例えば、硫酸カルシウム水和物、又は、硫酸カリウム、
−  ０．００１〜１０部の硬化抑制剤、
−  ０〜１０部の殺生物剤、例えば、オマジンナトリウム、
−  ０．０００１〜１部の発泡剤、これの役割は、孔を作り出し、それによって最終製品の密度を低減することである。例示として、アルキルエーテル硫酸ナトリウム及びラウリル硫酸ナトリウムへの言及をすることができる、
−  ０〜１０部の、少なくとも１つの撥水剤、例えば、シロキサン、又はポリシロキサン、
−  ０〜２０部の、少なくとも１つの難燃剤、例えば、バーミキュライト、シリカ、特にはマイクロメートルサイズのもの、粘土、又は金属繊維、
−  ０〜２０部の、少なくとも１つの補強剤、例えば、ポリマー繊維、無機繊維、特にはガラス繊維、及び、動物又は植物繊維。
【００２９】
好ましくは、接着剤が、スターチ、特には、酸で事前処理されたもの、デキストリン、植物粉、特には小麦若しくはコーン粉、セルロース誘導体、例えば、メチルセルロース若しくはヒドロキシメチルセルロース、ビニルポリマー、例えば、ポリビニルアルコール、ポリビニルアセテート、若しくはエチレン／ビニルアセテートコポリマー、（メタ）アクリル酸若しくはアルキル（メタ）アクリレートポリマー、例えば、ポリメチルメタクリレート、ポリビニルピロリドン、特には、ポリスチレンスルフォネートによって架橋されているもの、スチレン／ブタジエンラテックス、ポリエステル樹脂、又はエポキシ樹脂、である。
【００３０】
再び好ましくは、補強剤は、最大で５部、好ましくは最大で３部の、３ｍｍ〜１２．５ｍｍの範囲の長さ及び５μｍ〜５０μｍの範囲の直径を有しているガラス繊維からなる。
【００３１】
プラスターに基づいているボードは、それ自体として知られている方法に従って形成される。この方法は、粉状にした焼石膏（硫酸カルシウム半水和物）を水と混合し、それによって、ペーストを形成し、このペーストを、紙又はボール紙の２つのシートの間に連続的に堆積させることからなる。
【００３２】
形成される生成物を圧縮して、それによって、所望の厚みを取得し、そして、これを、搬送体上で連続的に、ある距離にわたって輸送する。これにより、ペーストが、前もって決定されている長さのボードへと切断されることができるのに十分な硬化レベルを達成することを、可能にする。ボードを、その後に、乾燥オーブン内で乾燥し、それによって、過剰な水を除去する。
【００３３】
このようにして取得されるボードの厚みは、６ｍｍ〜２５ｍｍの範囲であってよく、好ましくは、およそ１２．５ｍｍである。
【００３４】
慣用的には、硫酸カルシウム半水和物（ＣａＳＯ４・０．５Ｈ２Ｏ、焼石膏）を、天然物であるか又は合成物であるかにかかわらず、すなわち、特には、発電所ガスの脱硫から生じるものであるかにかかわらず、水の存在下における水和反応に供し、硫酸カルシウム二水和物（ＣａＳＯ４・２Ｈ２Ｏ、石膏）へと変換する。
【００３５】
ペーストを形成するために使用される焼石膏の量は、一般には、水の１００重量部当たり５０〜１５０重量部の範囲であり、好ましくは、６０〜１２０重量部の範囲である。
【００３６】
上述のように、本発明に従ったテキスタイルは、プラスターに基づいているボードの主面をコーティングしている紙又はボール紙製の少なくとも１つコーティング層に、取って代わっており、かつ／又は、上述のテキスタイルは、プラスター製のコアに組み込まれている。
【００３７】
第一の代替的な形態によれば、プラスターに基づいているボードが、プラスター製のコアの主面のうちの一つに位置しているテキスタイル、又は、プラスターに埋め込まれているテキスタイルを有している。
【００３８】
第二の代替的な形態によれば、プラスターに基づいているボードが、プラスター製のコアの２つの主面に位置している２つのテキスタイル、又は、これらの面のうちの１つにおける１つのテキスタイル及びプラスターに埋め込まれている他のテキスタイルを、有している。
【００３９】
第三の代替的な形態によれば、プラスターに基づいているボードが、プラスター製のコアの２つの主面に位置している２つのテキスタイル、及び、プラスターに埋め込まれている第三のテキスタイルを、有している。
【００４０】
上述の代替的な形態のすべてにおいて、ボードのコアに取り込まれているテキスタイルは、コアの主面を覆っている紙の層、ボール紙の層、又は、テキスタイルの層に、平行に配置されており、好ましくは、テキスタイルは、２つのコーティング層から等しい距離に位置している。
【００４１】
しかしながら、プラスターコアにおける、いくつかの同一の又は異なるテキスタイルの組み込みが、排除されるべきではなく、これらのテキスタイルが、均一又は不均一な態様でプラスターの厚みにおいて分布していることが可能であり、特には、これらのテキスタイルが隣接していることが可能である。
【００４２】
本発明の別の主題は、２つのコーティング層の間に位置しているプラスター製のコアを有しているプラスターに基づいているボードの音響特性、特には防音特性を向上するための、熱可塑性ポリマー繊維を有している上述のテキスタイルの使用に関し、このボードにおいて、上述のテキスタイルが、１又は複数のコーティング層を構成しており、かつ／又は、プラスター製のコアに埋め込まれている。本発明は、また、プラスターに基づいているボードの音響特性を向上させるための方法にも関し、この方法は、熱可塑性ポリマー繊維を含有している上述のテキスタイルの提供、及び、プラスターに基づいているボードにおける上述のテキスタイルの組み込みを含んでおり、テキスタイルが、コーティング層を構成しており、かつ／又は、プラスター製のコアに埋め込まれている。
【００４３】
本発明の別の主題は、本発明に係るプラスターに基づいているボードの、建物における防音性を向上させるための使用、に関する。本発明は、また、建物における防音性を向上させるための方法にも関し、この方法は、壁表面、疑似天井、床、及び／又は仕切壁を形成するための、本発明に係るプラスターに基づいているボードの設置を含んでいる。
【００４４】
本発明に係るプラスターに基づいているボードは、そのままで使用することができ、又は、別の材料、例えば、無機ウール若しくは木毛、又はポリマーと組み合わせて使用することができ、それによって、音響及び／又は熱パネルを形成することができ、あるいは、プラスターに基づいている２つのボードの間における結合を提供する中間ポリマーフィルムと組み合わせて使用することができ、それによって、複合パネルを形成することができる。
【００４５】
このボードは、壁表面、疑似天井、床、及び仕切壁を形成するために使用することができる。
【００４６】
以下の実施例は、本発明を説明することを可能にするが、しかしならが、本発明を限定しない。
【００４７】
〈実施例１〜７〉
本発明に従った１又は２のテキスタイルを有しているプラスターに基づいているボードを、以下の条件下で製造する：
（ａ）プラスター組成物を、１０００ｇの硫酸カルシウム半水和物、５ｇのスターチ、０．１ｇの硬化促進剤（スクロース処理した石膏）、０．０５ｇの硬化抑制剤（ＳＩＣＩＴ２０００により販売されているＰｌａｓｔ  Ｒｅｔａｒｄ  Ｌ）、及び７５０ｇの水を、６５０ｒｐｍの速度で１５秒、そして１８５０ｒｐｍで４５秒にわたって、三枚羽根攪拌具を有しているミキサーに導入することによって、調製する。
（ｂ）発泡体を、１３８．５ｇの水、及び１．４ｇの発泡剤（Ｈｕｎｔｓｍａｎにより販売されているＭｉｌｉｆｏａｍ（商標））を、１分間にわたり３３００ｒｐｍの速度で、三枚羽根攪拌具が備わっているミキサーに導入することによって、調製する。
（ｃ）工程（ａ）で取得されるプラスター組成物、及び、工程（ｂ）で取得される３０ｇの発泡体を、５０秒間にわたって２５０ｒｐｍの速度で作動しているプラネタリーパドルを備えているミキサーに導入し、それによって、ペーストを取得する。
（ｄ）ペーストを、４つの平行六面体（長さ：３００ｍｍ；幅３０ｍｍ；深さ：１３ｍｍ）を有している真ちゅう型に流し込む。これの内壁は、オイルの層で覆われており、かつ、これの底部が、ボール紙のシート又は本発明に係るテキスタイルのシートで覆われている。
【００４８】
本発明に係るテキスタイルをペーストに取り込む場合に、はじめに、ペーストを、６ｍｍの厚みにわたって型に流し込み、そして、型のサイズに切断されたテキスタイルを、堆積し、かつ、型を、ペーストで充填する。
【００４９】
型のサイズを有しているボール紙のシート又はテキスタイルのシートを、ペーストにわたって堆積し、かつ、型を、ボードで閉じ、ボードに、それぞれ５ｋｇである２つの重しを配置する。
【００５０】
２０分後に、型からボードを取り外し、開放空気において１０分間にわたって放置し、そして、第一乾燥オーブンに、１８０℃で３５分間にわたって置き、かつ、第二乾燥オーブンに、１００℃で２５分間にわたって置く。ボードを、乾燥チャンバーにおいて、４０℃で保管する。
【００５１】
実施例１は、ボードの一方の面に、ポリプロピレン繊維（８０重量％）及びポリ（アクリル酸）繊維（２０重量％）から構成されており、単位面積当たりの重量が１００ｇ／ｍ２である（参照記号Ｆｉｂｅｒｔｅｘ  Ｆ−８０  Ｅｘｔｒａの下で、Ｆｉｂｅｒｔｅｘ  Ｎｏｎｖｏｗｅｎによって販売されている）不織布を有しており、かつ、ボードの他方の面に、ボール紙のシート（Ｓａｉｎｔ−Ｒｅｇｉｓによって販売されているＶ５）を有している。
【００５２】
実施例２は、ボードの各面に、不織布（Ｆｉｂｅｒｔｅｘ  Ｎｏｎｗｏｖｅｎによって販売されている、Ｆｉｂｅｒｔｅｘ  Ｆ−８０  Ｅｘｔｒａ）を有している。
【００５３】
実施例３は、ボードの一方の面に、（Ｆｉｂｅｒ  Ｉｎｎｏｖａｔｉｏｎ  Ｔｅｃｈｎｏｌｏｇｙによって参照記号４ＤＧ（商標）の下で販売されている）マルチローブＰＥＴ繊維からなり、単位面積当たりの重量が５０ｇ／ｍ２である不織布を有しており、かつ、他方の面に、ボール紙のシート（Ｓａｉｎｔ−Ｒｅｇｉｓによって販売されているＶ５）を有している。
【００５４】
実施例４は、ボードの一方の面に、（Ｆｉｂｅｒ  Ｉｎｎｏｖａｔｉｏｎ  Ｔｅｃｈｎｏｌｏｇｙによって参照記号４ＤＧ（商標）の下で販売されている）マルチローブＰＥＴ繊維からなり、単位面積当たりの重量が１５０ｇ／ｍ２である不織布を有しており、かつ、他方の面に、ボール紙のシート（Ｓａｉｎｔ−Ｒｅｇｉｓによって販売されているＶ５）を有している。
【００５５】
実施例５は、ポリプロピレン繊維（８０重量％）及びＰＥＴ繊維（２０重量％）から構成されており、単位面積当たりの重量が１００ｇ／ｍ２に等しい（Ｆｉｂｅｒｔｅｘ  Ｎｏｎｗｏｖｅｎによって販売されている）不織布を、プラスター製のコアに有しており、かつ、ボール紙のシート（Ｓａｉｎｔ−Ｒｅｇｉｓによって販売されているＶ５）を、ボードの各面に有している。
【００５６】
実施例６は、ポリプロピレン繊維（８０重量％）及びＰＥＴ繊維（２０重量％）から構成されており、４〜６重量％のカーボンブラックを含有しており、単位面積当たりの重量が１００ｇ／ｍ２である（Ｆｉｂｅｒｔｅｘ  Ｎｏｎｗｏｖｅｎによって販売されている）不織布を、プラスター製のコアに有しており、かつ、ボール紙のシート（Ｓａｉｎｔ−Ｒｅｇｉｓによって販売されているＶ５）を、ボードの各面に有している。
【００５７】
比較として、２枚のボール紙のシート（Ｓａｉｎｔ−Ｒｅｇｉｓによって販売されているＶ５）を有しており、かつ、プラスター製のコアには本発明に係るいかなるテキスタイルも有していないボードを、同一の条件下で準備した（比較例７）。
【００５８】
ボードの音響性能レベルを、ＩＳＯ規格１６９４０：２００８（Ｅ）の条件下で、それらの機械インピーダンスＭＩＭ（機械インピーダンス計測）を計測することによって、評価する。（ＧＮ／ｍ２での）動的ヤング率及び（％での）損失因子ηを、周波数（Ｈｚ）の関数としての加速周波数（ｄＢ）の曲線から計算する。（比較）例７のボードに対する音響利得も、計算する。
【００５９】
結果を、以下の表１に示す。
【００６０】
【表１】
2019508284.tif 000002
【国際調査報告】
2019508284.tif 000003
2019508284.tif 000004
2019508284.tif 000005
2019508284.tif 000006